(57)【要約】【課題】本発明が解決しようとする課題は、硬化性に優れ、かつ柔軟性に優れた硬化物を形成できるカチオン重合性の紫外線硬化性樹脂組成物を提供することである。【解決手段】下記一般式（１）で示される構造を有するウレタンプレポリマー（Ａ）、及び光カチオン重合開始剤（Ｂ）を含有することを特徴とする紫外線硬化性樹脂組成物に関する。（下記式中のＲ１及びＲ２は、それぞれ独立してアルキレン基を表す。Ｒ３、Ｒ４及びＲ５は、それぞれ独立してアルキル基または水素原子を表す。Ｒ６及びＲ７は、それぞれ独立して２〜４個の炭素原子を含むアルキレン基を表す。ａは、０または１を表す。ｂ及びｃは、それぞれ独立して０〜１０の整数を表す。）【選択図】図１
2007291358.tif 000002
【特許請求の範囲】
【請求項１】
下記一般式（１）で示される構造を有するウレタンプレポリマー（Ａ）、及び光カチオン重合開始剤（Ｂ）を含有することを特徴とする紫外線硬化性樹脂組成物。
【化１】
2007291358.tif 000032
（Ｒ１及びＲ２は、それぞれ独立してアルキレン基を表す。Ｒ３、Ｒ４及びＲ５は、それぞれ独立してアルキル基または水素原子を表す。Ｒ６及びＲ７は、それぞれ独立して２〜４個の炭素原子を含むアルキレン基を表す。ａは、０または１を表す。ｂ及びｃは、それぞれ独立して０〜１０の整数を表す。）
【請求項２】
前記ウレタンプレポリマー（Ａ）が、前記一般式（１）で示される構造を、分子の両末端に有するものである、請求項１に記載の紫外線硬化性樹脂組成物。
【請求項３】
前記ウレタンプレポリマー（Ａ）が、前記一般式（１）中のａが０であり、ｂ及びｃがそれぞれ独立して０〜４の整数であり、Ｒ１及びＲ２がメチレン基であり、Ｒ３が水素原子であり、Ｒ４及びＲ５がエチル基であり、かつＲ６及びＲ７がそれぞれ独立して２〜４個の炭素原子を含むアルキレン基である構造を有する、請求項１に記載の紫外線硬化性樹脂組成物。
【請求項４】
前記ウレタンプレポリマー（Ａ）が、前記一般式（１）中のａ、ｂ及びｃがいずれも０であり、Ｒ１及びＲ２がメチレン基であり、Ｒ３が水素原子であり、かつＲ４及びＲ５がエチル基である構造を有する、請求項１に記載の紫外線硬化性樹脂組成物。
【請求項５】
前記ウレタンプレポリマー（Ａ）が、ポリオール（ａ１）とポリイソシアネート（ａ２）とを反応させて得られる末端にイソシアネート基を有するウレタンプレポリマー（ａ）、及び下記一般式（２）で示される化合物（ｂ）を反応させて得られるものである、請求項１に記載の紫外線硬化性樹脂組成物。
【化２】
2007291358.tif 000033
（Ｒ１及びＲ２は、それぞれ独立してアルキレン基を表す。Ｒ３、Ｒ４及びＲ５は、それぞれ独立してアルキル基または水素原子を表す。Ｒ６及びＲ７は、それぞれ独立して２〜４個の炭素原子を含むアルキレン基を表す。ａは、０または１を表す。ｂ及びｃは、それぞれ独立して０〜１０の整数を表す。）
【請求項６】
更に、前記ウレタンプレポリマー（Ａ）以外のその他のカチオン重合性化合物（Ｃ）を含有してなる、請求項１に記載の紫外線硬化性樹脂組成物。
【請求項７】
前記その他のカチオン重合性化合物（Ｃ）が、２〜４個のオキセタン環構造を有するオキセタン化合物である、請求項６に記載の紫外線硬化性樹脂組成物。
【請求項８】
請求項１〜７のいずれかに記載の紫外線硬化性樹脂組成物からなる接着剤。
【発明の詳細な説明】
【技術分野】
【０００１】
本発明は、接着剤分野をはじめとする様々な分野に適用可能な紫外線硬化性樹脂組成物に関する。
【背景技術】
【０００２】
紫外線硬化性樹脂組成物は、一般に加熱工程を経ることなく、紫外線を照射することによって硬化物を形成することができる。そのため、紫外線硬化性樹脂組成物は、例えば加熱により損傷を受けやすい、プラスチック基材や電子部材等用の接着剤、及び表面コーティング剤等の用途に展開可能な材料として、近年注目されている。
【０００３】
前記紫外線硬化性樹脂組成物は、主としてラジカル重合性のものとイオン重合性のものとに大別される。
【０００４】
ラジカル重合性の紫外線硬化性樹脂組成物としては、例えば重合性不飽和二重結合を有する化合物とラジカル重合開始剤とを含有するものが従来より知られている。
【０００５】
しかし、前記紫外線硬化性樹脂組成物のラジカル重合は、ラジカル間の停止反応や、大気中の酸素の影響によるラジカルの失活により、該組成物の硬化が十分に進行する前に停止する場合があった。
【０００６】
一方で、イオン重合性の紫外線硬化性樹脂組成物としては、重合の活性種がカチオンであるカチオン重合性のものと、活性種がアニオンであるアニオン重合性のものとが知られている。
【０００７】
前記イオン重合は、ラジカルに起因した硬化反応でないため、前記したようなラジカル間の停止反応やラジカルの失活を引き起こさず、また、該組成物への紫外線照射を重合途中で中止した場合であっても引き続き進行する。
したがって、前記イオン重合性紫外線硬化性樹脂組成物は、例えば不透明な基材の貼り合せに使用可能な接着剤等をはじめ、重合がほぼ完全に進行するまで紫外線を照射し続けることの困難な用途への展開が可能な材料として期待されている。
【０００８】
前記イオン重合性紫外線硬化性樹脂組成物としては、ウレタン樹脂と光重合開始剤とを含有するものが検討されている。ウレタン樹脂は、その組成によって程度は異なるものの、例えばそれを接着剤として使用した場合に、接着された基材の湾曲等の変形に対して、ある程度追随可能なレベルの柔軟性を有していることが多い。
したがって、ウレタン樹脂をイオン重合によって硬化させることが可能となれば、とりわけ、柔軟性等に優れた硬化物を、加熱工程を経ることなく形成可能であるという高付加価値を有する接着剤や塗料等を、提供することが可能となる。
【０００９】
前記ウレタン樹脂含有のイオン重合性紫外線硬化性樹脂組成物としては、例えば末端にオキセタニル基を有するポリウレタン樹脂と、側鎖に水酸基と脂環式エポキシ基を有するアクリル樹脂と、オキセタニル基含有化合物と、脂環式エポキシ樹脂と、カチオン重合開始剤とを含有する光カチオン重合性の樹脂組成物が知られている（例えば、特許文献１参照。）。
【００１０】
しかし、前記樹脂組成物は、硬化に際し一般的に十分な量の紫外線が照射された場合であってもカチオン重合を十分に進行することができない場合があるという点で、実用上十分なレベルの硬化性をしているとは言い難い。カチオン重合が十分に進行していない硬化物は、例えば有機溶剤等の侵食を受けやすい等の問題を有している。
【００１１】
以上のように、紫外線照射によってカチオン重合を十分に進行可能であり、更には各種基材の湾曲等の変形に対して追随可能なレベルの優れた柔軟性を有する硬化物を形成可能なウレタン樹脂含有の紫外線硬化性樹脂組成物は、未だ見出されていない。
【００１２】
【特許文献１】特開２００１−２４６７０６号公報
【発明の開示】
【発明が解決しようとする課題】
【００１３】
本発明が解決しようとする課題は、硬化性に優れ、かつ柔軟性に優れた硬化物を形成できるカチオン重合性の紫外線硬化性樹脂組成物を提供することである。
【００１４】
本発明者等は、優れた硬化性の発現には、カチオン重合を十分に進行させることが重要であるから、カチオン重合に直接関与する、ウレタンプレポリマー中のカチオン重合性基の導入量を増加させることによって、前記課題を解決できるのではないかと考えた。
【００１５】
具体的には、３個以上のイソシアネート基を有するポリウレタン樹脂と、代表的なオキセタン化合物の一つである３−エチル−３ヒドロキシメチルオキセタンとを反応させて得られる、カチオン重合性基として３個以上のオキセタニル基を有するポリウレタン樹脂、及び光カチオン重合開始剤を含有する組成物を検討した。しかし、前記組成物であっても、依然として十分なレベルの硬化性を発現できず、また、オキセタニル基の数が増加するにしたがって、前記組成物の粘度が増加し、塗工作業性が低下する傾向が見られた。
【００１６】
そこで、カチオン重合性基を有する脂環式エポキシ化合物等の各種反応性希釈剤を、前記ポリウレタン樹脂及びカチオン重合開始剤と併用することによって、塗工作業性を低下させることなくカチオン重合が促進され、その結果、前記組成物の硬化性が向上するのではないかと考え、検討進めた。
しかし、前記反応性希釈剤を併用する方法によっても、該組成物の硬化性を実用上十分なレベルにまで向上させることは、依然として困難であった。
【００１７】
本発明者等は、様々な構造を有するウレタンプレポリマーと光カチオン重合開始剤との組み合わせの検討を更に進めた結果、後述するような特定のオキセタニル基含有構造を有するウレタンプレポリマーと光カチオン重合開始剤とを含む樹脂組成物であれば、塗工作業性をコントロールする事も可能でありつつ、硬化性を飛躍的に向上でき、更には、優れた柔軟性を有する硬化物を形成可能であることを見い出した。
【課題を解決するための手段】
【００１８】
即ち本発明は、下記一般式（１）で示される構造を有するウレタンプレポリマー（Ａ）、及び光カチオン重合開始剤（Ｂ）を含有することを特徴とする紫外線硬化性樹脂組成物に関する。
【００１９】
【化１】
2007291358.tif 000003
（Ｒ１及びＲ２は、それぞれ独立してアルキレン基を表す。Ｒ３、Ｒ４及びＲ５は、それぞれ独立してアルキル基または水素原子を表す。Ｒ６及びＲ７は、それぞれ独立して２〜４個の炭素原子を含むアルキレン基を表す。ａは、０または１を表す。ｂ及びｃは、それぞれ独立して０〜１０の整数を表す。）
【発明の効果】
【００２０】
本発明の紫外線硬化性樹脂組成物は、硬化性に優れ、かつ基材の湾曲等の変形に対して追随可能なレベルの優れた柔軟性を有する硬化物を形成することが可能であり、更には基材に対する良好な密着性を有する。これらのことから、例えば光学部品用接着剤等の各種接着剤及び粘着剤や、液晶シール剤等の各種シーリング剤や、液状プリント配線板レジスト及びドライフィルムレジスト等の各種レジストや、剥離紙用コーティング剤、光ディスク用コート剤、缶コーティング剤、人工皮革・合成皮革用表面コート剤等の各種コーティング剤や、平版インキ、スクリーンインキ、フレキソインキ、グラビアインキ及びジェットインキ等の各種インキ用ビヒクル等の広範な分野において使用することが可能であり、実用上、極めて利用価値の高いものである。
【図面の簡単な説明】
【００２１】
【図１】本発明の合成例１で得られた１，３−ビス（３−エチル−オキセタン−３−イルメトキシ）−プロパン−２−オールをＣ−ＮＭＲで評価した図である。
【図２】本発明の合成例１で得られた１，３−ビス（３−エチル−オキセタン−３−イルメトキシ）−プロパン−２−オールをＨ−ＮＭＲで評価した図である。
【発明を実施するための最良の形態】
【００２２】
本発明は、一般式（１）で示される構造を有するウレタンプレポリマー（Ａ）、及び光カチオン重合開始剤（Ｂ）を主成分として含有し、その他に必要に応じて各種添加剤等を含有する紫外線硬化性樹脂組成物である。
【００２３】
【化２】
2007291358.tif 000004
（Ｒ１及びＲ２は、それぞれ独立してアルキレン基を表す。Ｒ３、Ｒ４及びＲ５は、それぞれ独立してアルキル基または水素原子を表す。Ｒ６及びＲ７は、それぞれ独立して２〜４個の炭素原子を含むアルキレン基を表す。ａは、０または１を表す。ｂ及びｃは、それぞれ独立して０〜１０の整数を表す。）
【００２４】
はじめに、本発明で使用する前記一般式（１）で示される構造を有するウレタンプレポリマー（Ａ）について説明する。
【００２５】
本発明で使用するウレタンプレポリマー（Ａ）は、分子中に前記一般式（１）で示される構造を有する。ウレタンプレポリマー（Ａ）は、単にカチオン重合性基として既に知られているオキセタニル基を有していればよい、というものではない。前記一般式（１）によって示された特定のオキセタニル基含有の構造を有していることが、優れた硬化性を有し、かつ柔軟性に優れた硬化物を形成可能な本発明の紫外線硬化性樹脂組成物を得るうえで重要である。
【００２６】
例えば、イソシアネート基を有するウレタンプレポリマーと３−エチル−３−ヒドロキシメチルオキセタンとを反応させて得られる、上記構造を含まないオキセタニル基含有ウレタンプレポリマー及び光カチオン開始剤を含有する紫外線硬化性樹脂組成物は、紫外線を十分に照射しても、本発明の紫外線硬化性樹脂組成物に匹敵するレベルの硬化性を発現できない。
【００２７】
前記ウレタンプレポリマー（Ａ）としては、前記一般式（１）で示される構造を分子中のいずれの位置に有するものも使用でき、含まれる構造の数も制限されない。なかでも、前記一般式（１）で示される構造を分子両末端に有するウレタンプレポリマーを使用することが、優れた硬化性を有し、かつ柔軟性に優れた硬化物を形成可能な紫外線硬化性樹脂組成物を得るうえでより好ましい。
【００２８】
前記一般式（１）で示される構造は、１個の炭素原子に結合した２個のエーテル結合含有分子鎖上に、それぞれオキセタニル基を有する構造である。
【００２９】
前記一般式（１）で示される構造中のａは０または１を表し、０であることが好ましい。
また、前記一般式（１）で示される構造中のｂ及びｃは、それぞれ独立して０〜１０の整数を表し、０〜４の整数であることが好ましく、０であることがより好ましい。
【００３０】
また、前記一般式（１）で示される構造中のＲ１及びＲ２は、それぞれ独立して、例えばメチレン基、エチレン基、プロピレン基等のアルキレン基を表すが、なかでもメチレン基であることが好ましい。
また、前記一般式（１）で示される構造中のＲ３、Ｒ４及びＲ５は、それぞれ独立して、アルキル基または水素原子を表す。前記アルキル基は、例えばメチル基、エチル基、プロピル基等である。
また、前記一般式（１）で示される構造中のＲ６及びＲ７は、それぞれ独立して、２〜４個の炭素原子数を含むアルキレン基を表し、具体的には、エチレン基、プロピレン基、ブチレン基などである。
【００３１】
前記一般式（１）で示される構造は、具体的には下記一般式（３）で示されるような、一般式（１）中のａが０であり、ｂ及びｃが０〜４の整数であり、Ｒ１及びＲ２がメチレン基であり、Ｒ３が水素原子であり、Ｒ４及びＲ５がエチル基であり、かつＲ６及びＲ７がそれぞれ独立して２〜４個の炭素原子を含むアルキレン基である構造、であることが好ましい。
【００３２】
【化３】
2007291358.tif 000005
【００３３】
（一般式（３）中のＲ６及びＲ７はそれぞれ独立して２〜４個の炭素原子を含むアルキレン基を表し、ｂ’及びｃ’は、それぞれ独立して０〜４の整数を表す。）
【００３４】
特に、一般式（１）で示される構造は、下記化学式（４）で示されるような、一般式（１）中のａ、ｂ及びｃがいずれも０であり、Ｒ１及びＲ２がメチレン基であり、Ｒ３が水素原子であり、かつＲ４及びＲ５がエチル基である構造、であることがより好ましい。化学式（４）で示される構造を有するウレタンプレポリマーは、その製造の際に凝集物を発生させにくく、また、該ウレタンプレポリマーを使用することによって優れた硬化性と柔軟性とを発現可能な紫外線硬化性樹脂組成物を得ることができる。
【００３５】
【化４】
2007291358.tif 000006
【００３６】
また、前記ウレタンプレポリマー（Ａ）中における前記一般式（１）で示される構造の存在量は、含まれる前記構造の数とポリマー分子量に基づき、２５０〜５００００当量の範囲であることが好ましく、３５０〜３５０００であることがより好ましく、５００〜２５０００当量の範囲であることがさらに好ましい。
【００３７】
また、ウレタンプレポリマーといわれるものは、一般的に比較的低分子量のものが多いが、当業者においては、数万の数平均分子量を有するものもウレタンプレポリマーと称されており、本発明においても数万の数平均分子量を有するウレタンプレポリマーを使用することができる。本発明で使用するウレタンプレポリマー（Ａ）のサイズ排除クロマトグラフィーにより測定した数平均分子量は、５００〜１０００００の範囲であることが好ましく、７５０〜７５０００の範囲であることがより好ましく、１０００〜５００００の範囲であることが更に好ましい。前記範囲内の数平均分子量を有するウレタンプレポリマー（Ａ）を使用することによって、得られる紫外線硬化性樹脂組成物の粘度を比較的調整しやすい。このことから、例えば該組成物を基材上に塗工する際の作業性を向上できるだけでなく、例えば有機及び無機基材に対する良好な密着性と、該基材の湾曲等の変形に対して追随可能なレベルの柔軟性とを発現することができる。なお、本発明でいう数平均分子量とは、溶離液としてテトラヒドロフラン（ＴＨＦ）を使用し、流量１ｍｌ／分の条件で、ＲＩ検出器（屈折法）にて、分子量既知のポリスチレン換算にて測定した値を表す。
【００３８】
前記ウレタンプレポリマー（Ａ）の製造方法は特には制限されない。例えば、ポリオール（ａ１）とポリイソシアネート（ａ２）とを、前記ポリイソシアネート（ａ２）の有するイソシアネート基が、前記ポリオール（ａ１）の有する水酸基に対して過剰となる条件で反応させることによって、末端にイソシアネート基を有するウレタンプレポリマー（ａ）を製造し、次いで前記ウレタンプレポリマー（ａ）の有するイソシアネート基と、下記一般式（２）で示される化合物（ｂ）の有する水酸基とを反応させることによって製造することができる。
【００３９】
【化５】
2007291358.tif 000007
（Ｒ１及びＲ２は、それぞれ独立してアルキレン基を表す。Ｒ３、Ｒ４及びＲ５は、それぞれ独立してアルキル基または水素原子を表す。Ｒ６及びＲ７は、それぞれ独立して２〜４個の炭素原子を含むアルキレン基を表す。ａは、０または１を表す。ｂ及びｃは、それぞれ独立して０〜１０の整数を表す。）
【００４０】
前記ウレタンプレポリマー（Ａ）を製造する際に使用できる前記ポリオール（ａ１）としては特に制限なく必要に応じて選択できるが、例えばポリエーテルポリオール、ポリエステルポリオール、ポリカーボネートポリオール、主鎖が炭素原子−炭素原子結合からなるポリオール等が挙げられる。これらは、単独で使用又は２種以上併用することができる。
【００４１】
前記ポリオール（ａ１）に使用可能なポリエーテルポリオールとしては特に制限はないが、例えば分子中に活性水素含有基を２個以上有する反応開始剤と、アルキレンオキシドとの反応により得られる化合物等が挙げられる。
【００４２】
前記反応開始剤としては特に制限なく必要に応じて選択できるが、例えば水、エチレングリコール、プロピレングリコール、ブタンジオール、グリセリン、トリメチロールプロパン、ヘキサントリオール、トリエタノールアミン、ジグリセリン、ペンタエリスリトール、メチルグルコシド、ソルビトール、蔗糖、脂肪族アミン化合物、芳香族アミン化合物、蔗糖アミン化合物、燐酸、酸性リン酸エステル等を使用することができ、これらを単独使用または２種以上を併用してもよい。
【００４３】
前記アルキレンオキシドとしては特に制限なく必要に応じて選択できるが、例えばエチレンオキシド、プロピレンオキシド、ブチレンオキシド、テトラヒドロフラン等を使用することができ、これらを単独使用または２種以上を併用してもよい。
【００４４】
前記分子中に活性水素含有基を２個以上有する反応開始剤とアルキレンオキシドとの反応により得られるポリエーテルポリオールの具体例としては、例えばポリプロピレングリコール、ポリエチレングリコール、ポリブチレングリコール及びそれらの共重合体等が挙げられる。
【００４５】
また、前記ポリエーテルポリオールとしては、前記したものの他にテトラヒドロフランの開環重合により得られるポリテトラメチレングリコールや、ウレタン変性ポリエーテルポリオールや、ポリエーテルエステルコポリマーポリオールや、各種ポリオール中でアクリロニトリル及びスチレンモノマー等のビニル基含有モノマーをグラフト重合して得られるポリエーテルポリオール（一般に、ポリマーポリオールといわれる。）や、各種ポリエーテル中にポリウレアが安定分散したポリオール（一般にＰＨＤポリオールといわれる。なお、ＰＨＤは、ｐｏｌｙｈａｒｎｓｓｔｏｆｆ  ｄｉｓｐｅｒｓｉｏｎの略である。）を使用することもできる。これらを単独使用または２種以上を併用してもよい。
【００４６】
前記ポリオール（ａ１）に使用可能なポリエステルポリオールとしては特に制限なく必要に応じて選択できるが、例えば低分子量ポリオールとポリカルボン酸とを反応させて得られるポリエステルポリオールや、環状エステル化合物を開環重合することによって得られるポリエステルポリオール等が挙げられる。
【００４７】
前記低分子量ポリオールとしては、例えばエチレングリコール、１，２−プロパンジオール、１，３−ブタンジオール、１，４−ブタンジオール、３−メチル−１，５−ペンタンジオール、１，６−ヘキサンジオール、３，３−ジメチロールへプタン、１，４−シクロヘキサンジメタノール、ネオペンチルグリコール、ジエチレングリコール、ジプロピレングリコール、グリセリン、トリメチロールプロパン等を使用することができ、これら単独で使用又は２種以上併用することができる。
【００４８】
前記ポリカルボン酸としては、例えばコハク酸、アジピン酸、アゼライン酸、セバシン酸、ドデカンジカルボン酸、オルトフタル酸、イソフタル酸、テレフタル酸等を使用することができ、これら単独で使用又は２種以上併用することができる。
【００４９】
前記環状エステル化合物としては、例えばε−カプロラクトン、δ−バレロラクトン等を使用することができ、これら単独で使用又は２種以上併用することができる。
【００５０】
前記ポリオール（ａ１）に使用可能なポリカーボネートポリオールとしては、例えば前記低分子量ポリオール及びアルキレンカーボネート等の縮合反応により得られるものが挙げられる。
【００５１】
前記ポリオール（ａ１）に使用可能な主鎖が炭素原子−炭素原子結合からなるポリオールとしては、例えばポリブタジエンポリオールや、水添ポリブタジエンポリオール等が挙げられる。
【００５２】
前記ウレタンプレポリマー（Ａ）を製造する際に使用できるポリイソシアネート（ａ２）としては特に制限なく必要に応じて選択できるが、例えば４，４’−ジフェニルメタンジイソシアネート、２，４’−ジフェニルメタンジイソシアネート、２，２’−ジフェニルメタンジイソシアネート、ポリメチレンポリフェニルポリイソシアネート、カルボジイミド化ジフェニルメタンポリイソシアネート、２，４−トリレンジイソシアネート、２，６−トリレンジイソシアネート、１，５−ナフタレンジイソシアネート等の芳香族ジイソシアネート、あるいはキシリレンジイソシアネート、テトラメチルキシレンジイソシアネート等の芳香環にアルキレン基を介してイソシアネート基が結合しているジイソシアネート、イソホロンジイソシアネート、ジシクロヘキシルメタンジイソシアネート、水添キシリレンジイソシアネート、ノルボルネンジイソシアネート等の脂環族ジイソシアネート、ヘキサメチレンジイソシアネート、トリメチルヘキサメチレンジイソシアネート、リジンジイソシアネート、ダイマー酸ジイソシアネート等の脂肪族ジイソシアネート等が挙げられ、これら単独で使用又は２種以上併用することができる。
【００５３】
前記ウレタンプレポリマー（Ａ）を製造する際に使用できる前記一般式（２）で示される化合物（ｂ）は、１個の炭素原子に結合した２個のエーテル結合含有分子鎖上にそれぞれオキセタニル基を有し、かつ前記ウレタンプレポリマー（ａ）の有するイソシアネート基と反応しうる水酸基、とを有する化合物である。
【００５４】
【化６】
2007291358.tif 000008
（Ｒ１及びＲ２は、それぞれ独立してアルキレン基を表す。Ｒ３、Ｒ４及びＲ５は、それぞれ独立してアルキル基または水素原子を表す。Ｒ６及びＲ７は、それぞれ独立して２〜４個の炭素原子を含むアルキレン基を表す。ａは、０または１を表す。ｂ及びｃは、それぞれ独立して０〜１０の整数を表す。）
【００５５】
前記一般式（２）で示される化合物（ｂ）中のａは、０または１を表し、０であることが好ましい。
また、前記一般式（２）で示される化合物（ｂ）中のｂ及びｃは、それぞれ独立して０〜１０の整数を表し、０〜４の整数であることが好ましく、０であることがより好ましい。
【００５６】
また、前記一般式（２）で示される化合物（ｂ）中のＲ１及びＲ２は、それぞれ独立して、例えばメチレン基、エチレン基、プロピレン基等のアルキレン基を表すが、なかでもメチレン基であることが好ましい。
また、前記一般式（２）で示される化合物（ｂ）中のＲ３、Ｒ４及びＲ５は、それぞれ独立して、アルキル基または水素原子を表す。前記アルキル基は、例えばメチル基、エチル基、プロピル基等である。
また、前記一般式（２）で示される化合物（ｂ）中のＲ６及びＲ７は、それぞれ独立して、２〜４個の炭素原子数を含むアルキレン基を表し、具体的には、エチレン基、プロピレン基、ブチレン基などである。
【００５７】
前記一般式（２）で示される化合物（ｂ）は、具体的には下記一般式（５）で示されるような、一般式（２）中のａが０であり、ｂ及びｃが０〜４の整数であり、Ｒ１及びＲ２がメチレン基であり、Ｒ３が水素原子であり、Ｒ４及びＲ５がエチル基であり、かつＲ６及びＲ７がそれぞれ独立して２〜４個の炭素原子を含むアルキレン基であるものが好ましい。
【００５８】
【化７】
2007291358.tif 000009
（一般式（５）中のＲ６及びＲ７はそれぞれ独立して２〜４個の炭素原子を含むアルキレン基を表し、ｂ’及びｃ’は、それぞれ独立して０〜４の整数を表す。）
【００５９】
なかでも、一般式（２）で示される化合物（ｂ）としては、下記化学式（６）で示される、一般式（２）中のａ、ｂ及びｃがいずれも０であり、Ｒ１及びＲ２がメチレン基であり、Ｒ３が水素原子であり、かつＲ４及びＲ５がエチル基である化合物［言い換えれば、一般式（５）中のｂ’及びｃ’がともに０である化合物。物質名 １，３−ビス（３−エチル−オキセタン−３−イルメトキシ）プロパン−２−オール］、を使用することがより好ましい。化学式（６）で示される化合物は、その製造の際に発生した副生成物から、蒸留等の手段によって容易に精製することができる。精製された化学式（６）で示される化合物を使用することによって、前記ウレタンプレポリマー（Ａ）を製造する際に凝集物を発生させにくく、優れた硬化性と柔軟性とを発現可能な紫外線硬化性樹脂組成物を得ることができる。
【００６０】
【化８】
2007291358.tif 000010
【００６１】
前記一般式（２）で示される化合物（ｂ）は、各種方法により製造することができるが、例えば前記化学式（６）で示される化合物であれば、例えば３−エチル−３−ヒドロキシメチルオキセタンと１−クロロ−２，３−エポキシプロパンとを、水酸化ナトリウムの存在下で混合し反応させることによって製造することができる。
【００６２】
前記化学式（６）で示される化合物は、３−エチル−３−ヒドロキシメチルオキセタンと１−クロロ−２，３−エポキシプロパンとを、例えば５〜２０℃のフラスコ内で、１−クロロ−２，３−エポキシプロパンの１モルに対し、３−エチル−３−ヒドロキシメチルオキセタンを２〜１０モルとなる割合で混合し、６〜１２時間程度攪拌しながら反応させることによって製造することができる。
【００６３】
前記３−エチル−３−ヒドロキシメチルオキセタンと１−クロロ−２，３−エポキシプロパンとの反応では、目的とする前記化学式（６）で示される化合物の他に、各種副生成物が製造されることが多い。したがって、前記反応終了後に、反応生成物を濾過や蒸留等の手段によって精製して副生成物を除いた前記化合物を使用することが、前記ウレタンプレポリマー（Ａ）を製造する際に凝集物の発生を抑制する観点からより好ましい。
【００６４】
前記化学式（６）で示される化合物の蒸留は、例えば１４０℃以上、２０ｍｂａｒ以下の条件にて行うのが好ましく、１５０℃以上、０．０２ｍｂａｒ以下の条件にて行うのがより好ましい。
【００６５】
また、前記一般（５）で示される化合物のうち、ｂ及びｃが１〜４である化合物は、例えば３−エチル−３−ヒドロキシメチルオキセタン及びエチレンカーボネートの反応物と、１−クロロ−２，３−エポキシプロパンとを、水酸化ナトリウムの存在下で反応させることによって製造することができる。
【００６６】
前記３−エチル−３−ヒドロキシメチルオキセタン及びエチレンカーボネートの反応物と、１−クロロ−２，３−エポキシプロパンとの反応では、目的とする前記化学式（５）で示される化合物の他に、各種副生成物が製造されることが多い。したがって、前記反応終了後に、反応生成物を濾過や蒸留等の手段によって精製して副生成物を除いた前記化合物を使用することが好ましい。
【００６７】
前記前記３−エチル−３−ヒドロキシメチルオキセタン及びエチレンカーボネートの反応物と１−クロロ−２，３−エポキシプロパンとの反応生成物の蒸留は、例えば１４０℃以上、２０ｍｂａｒ以下の条件にて行うのが好ましく、１５０℃以上、０．０２ｍｂａｒ以下の条件にて行うのがより好ましい。
【００６８】
前記ウレタンプレポリマー（Ａ）を製造する際に使用可能な、前記分子末端にイソシアネート基を有するウレタンプレポリマー（ａ）の製造方法は特に制限されず必要に応じて選択され得る。例えば、前記ポリオール（ａ１）と前記ポリイソシアネート（ａ２）とを、例えば窒素置換された７０〜１００℃のフラスコ内で、前記ポリオール（ａ１）が有する水酸基の当量に対し前記ポリイソシアネート（ａ２）の有するイソシアネート基の当量が過剰となる割合で混合し、２〜１５時間程度攪拌しながら反応させることによって製造することができる。
【００６９】
前記ポリオール（ａ１）と前記ポリイソシアネート（ａ２）との反応は、前記ポリオール（ａ１）が有する水酸基１当量に対して前記ポリイソシアネート（ａ２）の有するイソシアネート基の当量割合が１．１〜５．０となる範囲で行うことが好ましく、１．４〜４．０の範囲で行うことがより好ましく、１．３〜３．０の範囲で行うことがさらに好ましい。前記範囲内の当量割合で反応させて得られたウレタンプレポリマーを使用することにより、硬化性に優れ、かつ優れた柔軟性を有する硬化物を形成可能な紫外線硬化性樹脂組成物を得ることができる。
【００７０】
また、前記ウレタンプレポリマー（ａ）を製造する際には、前記ポリオール（ａ１）や前記ポリイソシアネート（ａ２）の他に、必要に応じて、イソシアネート基と反応しうる活性水素を有する化合物を使用することができる。
【００７１】
前記活性水素を有する化合物としては特に制限なく必要に応じて選択できるが、例えば低分子量ポリオール、脂肪族アミン、芳香族アミン、アルカノールアミン等の、一般的に鎖伸長剤として知られているものを使用することができる。
【００７２】
前記低分子量ポリオールとしては、前記ポリエステルポリオールを製造する際に使用可能なものとして例示した低分子量ポリオールと同様のものを使用することができる。
【００７３】
前記ウレタンプレポリマー（Ａ）は、前記製造方法で得られたウレタンプレポリマー（ａ）と前記一般式（２）で示される化合物（ｂ）とを、例えば窒素雰囲気下、７０〜１００℃の範囲で２〜１５時間程度それらを攪拌し、前記ウレタンプレポリマー（ａ）の有するイソシアネート基と前記化合物（ｂ）の有する水酸基とを反応させることによって製造することができる。
【００７４】
前記ウレタンプレポリマー（ａ）と、前記化合物（ｂ）とは、前記化合物（ｂ）が有する水酸基１当量に対して、前記ウレタンプレポリマー（ａ）のイソシアネート基の当量割合が、０．５〜１．５の範囲で反応させることが好ましく、０．５〜１．２の範囲で反応させることが好ましく、０．８〜１．２の範囲で反応させることがより好ましい。前記範囲内の当量割合で反応させて得られるウレタンプレポリマーを使用することにより、硬化性及び塗工作業性に優れ、かつ優れた柔軟性を有する硬化物を形成可能な紫外線硬化性樹脂組成物を得ることができる。
【００７５】
次に、本発明で使用する光カチオン重合開始剤（Ｂ）について説明する。
【００７６】
本発明において光カチオン重合開始剤とは、紫外線照射によってカチオン重合を開始させる酸成分を発生させることのできる化合物を意味する。本発明で使用する光カチオン重合開始剤は、本発明の紫外線硬化性樹脂組成物に紫外線が照射された際に酸成分を発生させ、前記ウレタンプレポリマー（Ａ）のカチオン重合を開始させる。
【００７７】
前記光カチオン重合開始剤としては特に制限なく必要に応じて選択できるが、例えば、カチオン部分が、芳香族スルホニウム、芳香族ヨードニウム、芳香族ジアゾニウム、芳香族アンモニウム、チオキサントニウム、（２，４−シクロペンタジエン−１−イル）［（１−メチルエチル）ベンゼン］−鉄カチオン、及びチアンスレニウムであって、アニオン部分が、ＢＦ４−、ＰＦ６−、ＳｂＦ６−、［ＢＸ４］−（但し、Ｘは、フェニル基の有する水素原子の２個以上が、フッ素原子またはトリフルオロメチル基によって置換された官能基を示す。）で構成される、芳香族スルホニウム塩、芳香族ヨードニウム塩、芳香族ジアゾニウム塩、芳香族アンモニウム塩、チオキサントニウム塩、（２，４−シクロペンタジエン−１−イル）［（１−メチルエチル）ベンゼン］−鉄塩、等を単独で使用または２種以上を併用することができる。
【００７８】
前記芳香族スルホニウム塩としては、例えばビス［４−（ジフェニルスルホニオ）フェニル］スルフィド ビスヘキサフルオロホスフェート、ビス［４−（ジフェニルスルホニオ）フェニル］スルフィド ビスヘキサフルオロアンチモネート、ビス［４−（ジフェニルスルホニオ）フェニル］スルフィド ビステトラフルオロボレート、ビス［４−（ジフェニルスルホニオ）フェニル］スルフィド テトラキス（ペンタフルオロフェニル）ボレート、ジフェニル−４−（フェニルチオ）フェニルスルホニウム ヘキサフルオロホスフェート、ジフェニル−４−（フェニルチオ）フェニルスルホニウム ヘキサフルオロアンチモネート、ジフェニル−４−（フェニルチオ）フェニルスルホニウム テトラフルオロボレート、ジフェニル−４−（フェニルチオ）フェニルスルホニウム テトラキス（ペンタフルオロフェニル）ボレート、トリフェニルスルホニウムヘキサフルオロホスフェート、トリフェニルスルホニウムヘキサフルオロアンチモネート、トリフェニルスルホニウムテトラフルオロボレート、トリフェニルスルホニウムテトラキス（ペンタフルオロフェニル）ボレート、ビス［４−（ジ（４−（２−ヒドロキシエトキシ））フェニルスルホニオ）フェニル］スルフィド ビスヘキサフルオロホスフェート、ビス［４−（ジ（４−（２−ヒドロキシエトキシ））フェニルスルホニオ）フェニル］スルフィド ビスヘキサフルオロアンチモネート、ビス［４−（ジ（４−（２−ヒドロキシエトキシ））フェニルスルホニオ）フェニル］スルフィド ビステトラフルオロボレート、ビス［４−（ジ（４−（２−ヒドロキシエトキシ））フェニルスルホニオ）フェニル］スルフィド テトラキス（ペンタフルオロフェニル）ボレート等を使用することができる。
【００７９】
また、前記芳香族ヨードニウム塩としては、例えばジフェニルヨードニウム ヘキサフルオロホスフェート、ジフェニルヨードニウム ヘキサフルオロアンチモネート、ジフェニルヨードニウム テトラフルオロボレート、ジフェニルヨードニウム テトラキス（ペンタフルオロフェニル）ボレート、ビス（ドデシルフェニル）ヨードニウムヘキサフルオロホスフェート、ビス（ドデシルフェニル）ヨードニウム ヘキサフルオロアンチモネート、ビス（ドデシルフェニル）ヨードニウム テトラフルオロボレート、ビス（ドデシルフェニル）ヨードニウム テトラキス（ペンタフルオロフェニル）ボレート、４−メチルフェニル−４−（１−メチルエチル）フェニルヨードニウム ヘキサフルオロホスフェート、４−メチルフェニル−４−（１−メチルエチル）フェニルヨードニウム ヘキサフルオロアンチモネート、４−メチルフェニル−４−（１−メチルエチル）フェニルヨードニウム テトラフルオロボレート、４−メチルフェニル−４−（１−メチルエチル）フェニルヨードニウム テトラキス（ペンタフルオロフェニル）ボレート等を使用することができる。
【００８０】
また、前記芳香族ジアゾニウム塩としては、例えばフェニルジアゾニウム ヘキサフルオロホスフェート、フェニルジアゾニウム ヘキサフルオロアンチモネート、フェニルジアゾニウム テトラフルオロボレート、フェニルジアゾニウム テトラキス（ペンタフルオロフェニル）ボレート等を使用することができる。
【００８１】
また、前記芳香族アンモニウム塩としては、１−ベンジル−２−シアノピリジニウム ヘキサフルオロホスフェート、１−ベンジル−２−シアノピリジニウム ヘキサフルオロアンチモネート、１−ベンジル−２−シアノピリジニウム テトラフルオロボレート、１−ベンジル−２−シアノピリジニウム テトラキス（ペンタフルオロフェニル）ボレート、１−（ナフチルメチル）−２−シアノピリジニウム ヘキサフルオロホスフェート、１−（ナフチルメチル）−２−シアノピリジニウムヘキサフルオロアンチモネート、１−（ナフチルメチル）−２−シアノピリジニウム テトラフルオロボレート、１−（ナフチルメチル）−２−シアノピリジニウム テトラキス（ペンタフルオロフェニル）ボレート等を使用することができる。
【００８２】
また、前記チオキサントニウム塩としては、Ｓ−ビフェニル ２−イソプロピル チオキサントニウム ヘキサフルオロホスフェート等を使用することができる。
【００８３】
また、前記（２，４−シクロペンタジエン−１−イル）［（１−メチルエチル）ベンゼン］−鉄塩としては、（２，４−シクロペンタジエン−１−イル）［（１−メチルエチル）ベンゼン］−鉄（II）ヘキサフルオロホスフェート、（２，４−シクロペンタジエン−１−イル）［（１−メチルエチル）ベンゼン］−鉄（II）ヘキサフルオロアンチモネート、２，４−シクロペンタジエン−１−イル）［（１−メチルエチル）ベンゼン］−鉄（II）テトラフルオロボレート、２，４−シクロペンタジエン−１−イル）［（１−メチルエチル）ベンゼン］−鉄（II）テトラキス（ペンタフルオロフェニル）ボレート等を使用することができる。
【００８４】
前記光カチオン重合開始剤としては、例えば、ＣＰＩ−１００Ｐ、ＣＰＩ−１０１Ａ（以上、サンアプロ（株）製）、サイラキュア光硬化開始剤ＵＶＩ−６９９０、サイラキュア光硬化開始剤ＵＶＩ−６９９２、サイラキュア光硬化開始剤ＵＶＩ−６９７６（以上、ダウ・ケミカル日本（株）製）、アデカオプトマーＳＰ−１５０、アデカオプトマーＳＰ−１５２、アデカオプトマーＳＰ−１７０、アデカオプトマーＳＰ−１７２（以上、旭電化工業（株）製）、ＣＩ−５１０２、ＣＩ−２８５５（以上、日本曹達（株）製）、サンエイドＳＩ−６０Ｌ、サンエイドＳＩ−８０Ｌ、サンエイドＳＩ−１００Ｌ、サンエイドＳＩ−１１０Ｌ、サンエイドＳＩ−１８０Ｌ、サンエイドＳＩ−１１０、サンエイドＳＩ−１４５、サンエイドＳＩ−１５０、サンエイドＳＩ−１６０、サンエイドＳＩ−１８０（以上、三新化学工業（株）製）、エサキュア１０６４、エサキュア１１８７（以上、ランベルティ社製）、オムニキャット４３２、オムニキャット４４０、オムニキャット４４５、オムニキャット５５０、オムニキャット６５０、オムニキャットＢＬ−５５０（アイジーエム  レジン社製）、イルガキュア２５０（チバ・スペシャリティ・ケミカルズ（株）製）、ロードシル フォトイニシエーター２０７４（ＲＨＯＤＯＲＳＩＬ ＰＨＯＴＯＩＮＩＴＩＡＴＯＲ ２０７４（ローディア・ジャパン（株）製）等が市販されている。
【００８５】
また、本発明の紫外線硬化性樹脂組成物には、前記ウレタンプレポリマー（Ａ）及び光カチオン重合開始剤（Ｂ）の他に、ウレタンプレポリマー（Ａ）以外のカチオン重合性化合物（Ｃ）を併用することが、本発明の紫外線硬化性樹脂組成物の塗工作業性を向上させることができるため好ましい。
【００８６】
紫外線硬化性樹脂組成物の粘度を低下させ、塗工作業性を向上させる方法としては、一般に有機溶剤を併用する方法が知られている。
しかし、有機溶剤含有の紫外線硬化性樹脂組成物を使用した場合には、該組成物を基材上に塗布した後、該塗布層中に含まれる有機溶剤を揮発し除去する工程が必要となる問題があり、塗工作業の効率化及び地球環境負荷低減の観点から好ましくない。
そこで、有機溶剤の代わりに、その皮膜形成過程において前記ウレタンプレポリマー（Ａ）等と共重合し硬化皮膜を形成しうる前記その他のカチオン重合性化合物（Ｃ）を反応性希釈剤として使用すれば、その塗工作業効率を低下させることなく、また地球環境負荷を増加させることなく、紫外線硬化性樹脂組成物の塗工作業性を向上することが可能となるため好ましい。
【００８７】
前記カチオン重合性化合物（Ｃ）としては特に制限なく必要に応じて選択できるが、例えば下記構造式（７）で示されるオキセタン環構造を分子中に有するオキセタン化合物をはじめ、脂環式エポキシ化合物や、ビスフェノールＡ型エポキシ化合物、水添ビスフェノールＡ型エポキシ化合物、ビスフェノールＦ型エポキシ化合物、及び脂肪族ポリオールポリグリシジルエーテル化合物、等のグリシジルエーテル型エポキシ化合物等を単独で使用又は２種以上併用することができる。前記オキセタン化合物を使用することが好ましい。
【００８８】
【化９】
2007291358.tif 000011
【００８９】
前記オキセタン化合物としては、オキセタン環構造を複数個、好ましくは２〜４個有するものを使用することができる。
【００９０】
前記２〜４個のオキセタン環構造を有するオキセタン化合物としては、例えば下記一般式（８）、及び（９）で示される化合物等を単独で使用又は２種以上を併用することができる。
【００９１】
【化１０】
2007291358.tif 000012
【００９２】
【化１１】
2007291358.tif 000013
【００９３】
上記一般式（８）、及び（９）において、Ｒ８は水素原子、炭素原子数１〜６の直鎖状、分岐鎖状もしくは環状のアルキル基、アリル基、アリール基、アラルキル基、フリル基又はチエニル基を表し、Ｒ９は２価の有機残基を表し、Ｚは酸素原子又は硫黄原子を表す。
【００９４】
前記Ｒ８が示す炭素原子数１〜６の直鎖状、分岐鎖状もしくは環状のアルキル基としては、例えばメチル基、エチル基、ｎ−もしくはｉ−プロピル基、ｎ−、ｉ−もしくはｔ−ブチル基、ペンチル基、ヘキシル基、シクロヘキシル基等であり、また、アリール基としては、例えば、フェニル、ナフチル、トリル、キシリル基等であり、また、アラルキル基としては、例えば、ベンジル、フェネチル基等である。
【００９５】
また、前記一般式（８）中、Ｒ９が表す２価の有機残基としては、例えば、直鎖状、分岐鎖状もしくは環状のアルキレン基、４〜３０個の炭素原子を有するポリオキシアルキレン基、フェニレン基、キシリレン基、下記一般式（１０）及び（１１）で示される構造がある。
【００９６】
前記Ｒ９を構成する直鎖状、分岐鎖状もしくは環状のアルキレン基は、メチレン基、エチレン基、１，２−又は１，３−プロピレン基、ブチレン基、シクロヘキシレン基などの炭素原子数１〜１５のアルキレン基であることが好ましい。また、４〜３０個の炭素原子を有するポリオキシアルキレン基は、４〜８個の炭素原子を有するものが好ましく、例えば、ポリオキシエチレン基、ポリオキシプロピレン基であることが好ましい。
【００９７】
【化１２】
2007291358.tif 000014
【００９８】
前記一般式（１０）中、Ｒ10は酸素原子、硫黄原子、ＣＨ2、ＮＨ、ＳＯ、ＳＯ2、Ｃ(ＣＦ3)２又はＣ(ＣＨ3)２を表す。
【００９９】
【化１３】
2007291358.tif 000015
【０１００】
前記一般式（１１）中、Ｒ11は１〜６個の炭素原子を有するアルキレン基、アリーレン基、及び下記一般式（１２）で示される官能基を示す。
【０１０１】
【化１４】
2007291358.tif 000016
【０１０２】
前記一般式（１２）中、ｄは１〜６の整数を表し、ｅは１〜１５の整数を示す。
【０１０３】
前記一般式（１２）としては、ｅが１〜３の整数であることが好ましい。
【０１０４】
前記２〜４個のオキセタン環構造を有するオキセタン化合物としては、例えば、アロンオキセタンＯＸＴ−２２１、アロンオキセタンＯＸＴ−１２１（以上、東亞合成（株）製）、エタナコールＯＸＢＰ、エタナコールＯＸＴＰ（以上、宇部興産（株）製）等が市販されている。
【０１０５】
また、前記脂環式エポキシ化合物としては、脂環式エポキシ基を複数個、好ましくは２〜４個有するものを使用することができる。
脂環式エポキシ基を２個有する脂環式エポキシ化合物としては、例えば、下記一般式（１３）で示される３，４−エポキシシクロヘキシルメチル−３，４−エポキシシクロヘキサンカルボキシレート（式（１３）中、ｆが０の化合物。）や、そのカプロラクトン変性物（式（１３）中、ｆが１の化合物。）、そのトリメチルカプロラクトン変性物（構造式（１４）及び構造式（１５））、及びそのバレロラクトン変性物（構造式（１６）及び構造式（１７））や、構造式（１８）で示される化合物を使用することができる。
【０１０６】
【化１５】
2007291358.tif 000017
【０１０７】
前記一般式（１３）中、ｆは０又は１を表す。
【０１０８】
【化１６】
2007291358.tif 000018
【０１０９】
【化１７】
2007291358.tif 000019
【０１１０】
【化１８】
2007291358.tif 000020
【０１１１】
【化１９】
2007291358.tif 000021
【０１１２】
【化２０】
2007291358.tif 000022
【０１１３】
前記一般式（１３）で示される、３，４−エポキシシクロヘキシルメチル−３，４−エポキシシクロヘキサンカルボキシレートおよびそのカプロラクトン変性物としては、例えば、セロキサイド２０２１、セロキサイド２０２１Ａ、セロキサイド２０２１Ｐ、セロキサイド２０８１、セロキサイド２０８３、セロキサイド２０８５（以上、ダイセル化学工業（株）製）、サイラキュアＵＶＲ−６１０５、サイラキュアＵＶＲ−６１０７、サイラキュアＵＶＲ−６１１０（以上、ダウ・ケミカル日本（株）製）等が市販されている。
【０１１４】
また、前記一般式（１８）で示されるアジピン酸エステル系の脂環式エポキシ化合物としては、例えばサイラキュアＵＶＲ−６１２８（以上、ダウ・ケミカル日本（株）製）等が市販されている。
【０１１５】
脂環式エポキシ基を３個有する脂環式エポキシ化合物としては、下記一般式（１９）で示される化合物を使用することができる。
【０１１６】
【化２１】
2007291358.tif 000023
【０１１７】
一般式（１９）中、ｇ及びｈは、それぞれ独立して０又は１であり、それらは同一であっても異なっていてもよい。
【０１１８】
一般式（１９）で示される脂環式エポキシ化合物としては、例えばエポリードＧＴ３０１、エポリードＧＴ３０２（以上、ダイセル化学工業（株）製）等が市販されている。
【０１１９】
脂環式エポキシ基を４個有する脂環式エポキシ化合物としては、例えば下記一般式（２０）で示される化合物を使用することができる。
【０１２０】
【化２２】
2007291358.tif 000024
【０１２１】
前記一般式（２０）中、ｉ〜ｌは、それぞれ独立して０又は１を示し、それらは同一であっても異なっていてもよい。
【０１２２】
前記一般式（２０）で示される脂環式エポキシ化合物としては、例えば、エポリードＧＴ４０１、エポリードＧＴ４０３（以上、ダイセル化学工業（株）製）等が市販されている。
【０１２３】
また、前記ビスフェノールＡ型エポキシ化合物としては、例えば、エピクロン８４０、エピクロン８４０−Ｓ、エピクロン８５０、エピクロン８５０−Ｓ、エピクロン８５０−ＣＲＰ、エピクロン８５０−ＬＣ（以上、大日本インキ化学工業（株）製）、ｊＥＲ８２７、ｊＥＲ８２８、ｊＥＲ８２８ＥＬ、ｊＥＲ８２８ＸＡ、ｊＥＲ８３４（以上、ジャパンエポキシレジン（株）製）、リカレジンＢＰＯ−２０Ｅ、リカレジンＢＥＯ−６０Ｅ（以上、新日本理化（株）製）等が市販されている。
【０１２４】
前記水添ビスフェノールＡ型エポキシ化合物としては、例えば、デナコールＥＸ−２５２（以上、ナガセケムテックス（株）製）、ＳＲ−ＨＢＡ（以上、阪元薬品工業（株）製）、ｊＥＲＹＸ８０００、ｊＥＲＹＸ８０３４（以上、ジャパンエポキシレジン（株）製）、リカレジンＨＢＥ−１００（以上、新日本理化（株）製）等が市販されている。
【０１２５】
前記ビスフェノールＦ型エポキシ化合物としては、例えば、エピクロン８３０、エピクロン８３０−Ｓ、エピクロン８３０−ＬＶＰ、エピクロン８３５、エピクロン８３５−ＬＶ（以上、大日本インキ化学工業（株）製）、ｊＥＲ８０６、ｊＥＲ８０６Ｌ、ｊＥＲ８０７（以上、ジャパンエポキシレジン（株）製）等が市販されている。
【０１２６】
また、前記脂肪族ポリオールポリグリシジルエーテル化合物としては、例えばソルビトールポリグリシジルエーテル、ポリグリセロールポリグリシジルエーテル、ペンタエリスリトールポリグリシジルエーテル、ジグリセロールポリグリシジルエーテル、グリセロールポリグリシジルエーテル、トリメチロールプロパンポリグリシジルエーテル、ネオペンチルグリコールジグリシジルエーテル、１，４−ブタンジオールジグリシジルエーテル、１，６−ヘキサンジオールジグリシジルエーテル、エチレングリコールジグリシジルエーテル、ポリエチレングリコールジグリシジルエーテル、プロピレングリコールジグリシジルエーテル、ポリプロピレングリコールジグリシジルエーテル等を使用することができる。
【０１２７】
前記脂肪族ポリオールポリグリシジルエーテル化合物としては、前記したなかでも２〜４個のエポキシ基を有する脂肪族ポリオールポリグリシジルエーテル化合物を使用することが好ましい。
【０１２８】
前記２〜４個のエポキシ基を有する脂肪族ポリオールポリグリシジルエーテル化合物としては、例えば、エピクロン７０３、エピクロン７０５、エピクロン７０７、エピクロン７２０、エピクロン７２５、エピクロン７２６（以上、大日本インキ化学工業（株）製）、デナコールＥＸ−６１１、デナコールＥＸ−６１２、デナコールＥＸ−６１４、デナコールＥＸ−６２２、デナコールＥＸ−６１４Ｂ、デナコールＥＸ−５１２、デナコールＥＸ−５２１、デナコールＥＸ−４１１、デナコールＥＸ−４２１、デナコールＥＸ−３１３、デナコールＥＸ−３１４、デナコールＥＸ−３２１、デナコールＥＸ−２１１、デナコールＥＸ−２１２、デナコールＥＸ−２１２Ｌ、デナコールＥＸ−２１４Ｌ、デナコールＥＸ−８１０、デナコールＥＸ−８１１、デナコールＥＸ−８５０、デナコールＥＸ−８５１、デナコールＥＸ−８２１、デナコールＥＸ−８３０、デナコールＥＸ−８３２、デナコールＥＸ−８４１、デナコールＥＸ−８６１、デナコールＥＸ−８５０Ｌ、デナコールＥＸ−９１１、デナコールＥＸ−９４１、デナコールＥＸ−９２０、デナコールＥＸ−９３１（以上、ナガセケムテックス（株）製）、ＳＲ−ＮＰＧ、ＳＲ−１６Ｈ、ＳＲ−１６ＨＬ、ＳＲ−ＴＭＰ、ＳＲ−ＰＧ、ＳＲ−ＴＰＧ、ＳＲ−４ＰＧ、ＳＲ−２ＥＧ、ＳＲ−８ＥＧ、ＳＲ−８ＥＧＳ、ＳＲ−ＧＬＧ、ＳＲ−ＤＧＥ、ＳＲ−ＤＧＥ、ＳＲ−４ＧＬ、ＳＲ−４ＧＬＳ、ＳＲ−ＳＥＰ（以上、阪元薬品工業（株）製）、ＹＥＤ２０５、ＹＥＤ２１６、ＹＥＤ２１６Ｍ（以上、ジャパンエポキシレジン（株）製）等が市販されている。
【０１２９】
前記カチオン重合性化合物（Ｃ）としては、オキセタン環構造を有するオキセタン化合物を使用することが好ましく、２〜４個のオキセタン環構造を有するオキセタン化合物を使用することがより好ましい。前記オキセタン環構造を有するオキセタン化合物を使用することによって、本発明の紫外線硬化性樹脂組成物の塗工作業性を向上できるだけでなく、該組成物の硬化性をより一層向上させることができる。
【０１３０】
次に、本発明の紫外線硬化性樹脂組成物の製造方法について説明する。
本発明の紫外線硬化性樹脂組成物は、例えば密閉型プラネタリーミキサー等を用いて前記ウレタンプレポリマー（Ａ）と、必要に応じて前記カチオン重合性化合物（Ｃ）とを均一になるまで混合、攪拌し、次いで、前記で得られた混合物と前記光カチオン重合開始剤（Ｂ）とを混合、攪拌することによって製造することができる。
【０１３１】
前記光カチオン重合開始剤（Ｂ）は、本発明の紫外線硬化性樹脂組成物の全量に対して０．５〜２０質量％の範囲で使用することが好ましく、０．７〜１５質量％の範囲で使用することが好ましく、１〜１０質量％の範囲で使用することがさらに好ましい。前記範囲の光カチオン重合開始剤（Ｂ）を含む紫外線硬化性樹脂組成物は、良好な硬化性を有し、また、光カチオン重合開始剤（Ｂ）が発生させる酸の、硬化物中における残存量を低減させることができるため、酸による金属基材の劣化を抑制することができる。
【０１３２】
また、前記カチオン重合性化合物（Ｃ）を併用する場合には、前記ウレタンプレポリマー（Ａ）と前記カチオン重合性化合物（Ｃ）との質量割合［（Ａ）／（Ｃ）］が、９０／１０〜１０／９０の範囲であることが好ましく、８０／２０〜２０／８０の範囲であることがより好ましい。
【０１３３】
本発明の紫外線硬化性樹脂組成物には、必要に応じて各種添加剤を本発明の効果を損なわない範囲で使用することができる。
【０１３４】
前記添加剤としては、例えばシランカップリング剤、有機溶剤、充填剤、チキソ付与剤、増感剤、前記した各種ポリオール及びそれ以外のその他のポリオール、レベリング剤、酸化防止剤、粘着付与剤、ワックス、熱安定剤、耐光安定剤、蛍光増白剤、発泡剤、有機顔料、無機顔料、染料、導電性付与剤、帯電防止剤、透湿性向上剤、撥水剤、中空発泡体、難燃剤、吸水剤、吸湿剤、消臭剤、整泡剤、消泡剤、防黴剤、防腐剤、防藻剤、顔料分散剤、ブロッキング防止剤、加水分解防止剤等のほか、有機及び無機水溶性化合物、熱可塑性樹脂、熱硬化性樹脂等のその他の樹脂を併用することができる。
【０１３５】
前記添加剤のうち、代表的なものとしては、下記のシランカップリング剤や、有機溶剤、充填剤、チキソ付与剤が挙げられる。
【０１３６】
前記シランカップリング剤としては、例えば、３−グリシドキシプロピルトリメトキシシラン、３−グリシドキシプロピルトリエトキシシラン、３−グリシドキシプロピルメチルジエトキシシラン、２−（３，４−エポキシシクロヘキシル）エチルトリメトキシシラン、２−（３，４−エポキシシクロヘキシル）エチルトリエトキシシラン、３−メタクリロキシプロピルトリメトキシシラン、３−メタクリロキシプロピルトリエトキシシラン、３−メタクリロキシプロピルメチルジメトキシシラン、３−メタクリロキシプロピルメチルジエトキシシラン、３−アクリロキシプロピルトリメトキシシラン、３−メルカプトプロピルトリメトキシシラン、３−メルカプトプロピルメチルジメトキシシラン、ビニルトリメトキシシラン、ビニルトリエトキシシラン、３−クロロプロピルトリメトキシシランまたはビス（トリエトキシシリルプロピル）テトラスルフィド等を使用することができる。
【０１３７】
また、前記添加剤としては、本発明の紫外線硬化性樹脂組成物の粘度を調整し、その塗工作業性等を改善する観点から、有機溶剤を併用することができ、かかる有機溶剤としては、トルエン、キシレン、シクロヘキサン、酢酸エチル、酢酸ブチル、アセトン、メチルエチルケトン、メチルイソブチルケトン、メチルセロソルブ、エチルセロソルブ、エチルセロソルブアセテート、プロピレングリコールメチルエーテル、プロピレングリコールメチルエーテルアセテート、エタノール、イソプロピルアルコール、２−ブタノール、Ｎ，Ｎ−ジメチルホルムアミド、シクロヘキサノン、Ｎ−メチル−２−ピロリドン、二塩基酸ジエステル、テトラクロルエチレン等を使用することができる。但し、有機溶剤含有の紫外線硬化性樹脂組成物を使用した場合には、該組成物を基材上等に塗布した後、該塗布層中に含まれる有機溶剤を揮発し除去する工程が必要となるという問題があり、塗工作業の効率化及び地球環境負荷低減の観点から、できるだけ使用しないことが好ましい。
【０１３８】
また、前記充填剤としては、例えば、炭酸カルシウム、水酸化アルミニウム、硫酸バリウム、カオリン、タルク、カーボンブラック、アルミナ、酸化マグネシウム、無機或いは有機バルーン、リチアトルマリン、活性炭等を使用することができる。
【０１３９】
前記チキソ付与剤としては、例えば、表面処理炭酸カルシウム、微粉末シリカ、ベントナイト、ゼオライト等を使用することができる。
【０１４０】
前記添加剤は、例えば密閉型プラネタリーミキサー等を用いて前記ウレタンプレポリマー（Ａ）及び必要に応じて前記カチオン重合性化合物（Ｃ）を混合、攪拌する際に、併せて混合することができる。
【０１４１】
前記方法で得られた本発明の紫外線硬化性樹脂組成物は、例えばその一部に紫外線を照射することによって、該組成物のカチオン重合を進行させることができる。
紫外線の照射量としては特に制限なく必要に応じて選択できるが、例えば５０〜５０００ｍＪ／ｃｍ２が好ましく、１００〜３０００ｍＪ／ｃｍ２がより好ましく、１００〜１０００ｍＪ／ｃｍ２が特に好ましい。本発明の紫外線硬化性樹脂組成物は、比較的低レベルの紫外線照射量、目安として概ね１００〜１０００ｍＪ／ｃｍ２の照射量であっても、十分に硬化するため、紫外線の多量の照射による基材の損傷を抑制することができる。尚、上記の紫外線照射量は、ＵＶチェッカーＵＶＲ−Ｎ１（日本電池（株）製）を用いて３００〜３９０ｎｍの波長域において測定した値に基づく。
【０１４２】
前記紫外線を照射する際には、例えばキセノンランプ、キセノン−水銀ランプ、メタルハライドランプ、高圧水銀ランプ、低圧水銀ランプなどの公知のランプを使用することができる。
【０１４３】
本発明の紫外線硬化性樹脂組成物は、例えばコーティング剤や接着剤、成形材料等に使用することができる。
【０１４４】
本発明の紫外線硬化性樹脂組成物をコーティング剤として使用する場合には、該組成物を各種基材上に、例えばナイフコーター等を用いて２〜５０μｍの厚さに塗布した後、該塗布面に紫外線を照射する方法によって、皮膜を形成することができる。
【０１４５】
また、前記紫外線硬化性樹脂組成物を接着剤として使用する場合には、該組成物を各種基材上に、例えばロールコーター等を用いて１０〜１００μｍの厚さに塗布した後、該塗布面に紫外線を照射し、次いで基材を貼り合せる方法がある。
また、使用する基材が透明または半透明の場合には、該組成物を基材上に、例えばロールコーター等を用いて１０〜１００μｍの厚さに塗布し、該塗布面に別の基材を貼り合せた後に、透明または半透明の基材上から紫外線を照射することによって、該組成物からなる接着剤層を硬化させ複数の基材を接着することができる。
【実施例】
【０１４６】
以下、本発明を実施例、及び比較例により、一層具体的に説明する。
【０１４７】
[合成例１]１，３−ビス（３−エチル−オキセタン−３−イルメトキシ）−プロパン−２−オール（化学式６）の調製
清浄なフラスコに３−エチル−３−ヒドロキシメチルオキセタン８１８質量部と水酸化ナトリウム９０質量部とを仕込み、次いでそのフラスコ内を５℃に冷却し、それらを攪拌し混合した。
攪拌中の前記フラスコ内に、１−クロロ−２，３−エポキシプロパン１８２質量部を２時間かけて滴下し、前記３−エチル−３−ヒドロキシメチルオキセタンと前記１−クロロ−２，３−エポキシプロパンとを１８時間反応させることによって、下記化学式（６）で示される構造を有する１，３−ビス（３−エチル−オキセタン−３−イルメトキシ）−プロパン−２−オールを含む混合物を得た。なお、前記１，３−ビス（３−エチル−オキセタン−３−イルメトキシ）−プロパン−２−オールの合成は、下記化学反応式にしたがって進行する。
次に、前記混合物を１４０℃、２０ｍｂａｒの条件にて蒸留することで、前記１，３−ビス（３−エチル−オキセタン−３−イルメトキシ）−プロパン−２−オールを前記混合物から単離した。また、前記１，３−ビス（３−エチル−オキセタン−３−イルメトキシ）−プロパン−２−オールの同定は、核磁気共鳴装置（日本電子株式会社製、ＥＸ−２７０）を用いてＣ−ＮＭＲ及びＨ−ＮＭＲを測定し、上記化合物が製造、単離されていることを確認した。図１及び２に、得られた１，３−ビス（３−エチル−オキセタン−３−イルメトキシ）−プロパン−２−オールのＣ−ＮＭＲ及びＨ−ＮＭＲによる測定結果を示す。
【０１４８】
【化２３】
2007291358.tif 000025
【０１４９】
【化２４】
2007291358.tif 000026
【０１５０】
[合成例２]（ウレタンプレポリマー（I）の合成例）
清浄なフラスコにポリプロピレングリコール（水酸基当量＝１０００）４９６質量部を仕込み、次いで４，４’−ジフェニルメタンジイソシアネート１８６質量部を仕込み（イソシアネート基当量／水酸基当量＝３．００）、窒素雰囲気下で攪拌しながら、それらを９０℃で３時間反応させることによって分子末端にイソシアネート基を有するウレタンプレポリマーを調製した。
【０１５１】
次いで、前記フラスコ内に、合成例１で調製した１，３−ビス（３−エチル−オキセタン−３−イルメトキシ）−プロパン−２−オールの３１８質量部を仕込み（イソシアネート基当量／水酸基当量＝０．９０）、窒素雰囲気下で攪拌しながら前記分子末端にイソシアネート基を有するウレタンプレポリマーと１，３−ビス（３−エチル−オキセタン−３−イルメトキシ）−プロパン−２−オールとを９０℃で１０時間反応させることによって、ウレタンプレポリマー（I）を調製した。得られたウレタンプレポリマー（I）のサイズ排除クロマトグラフィー（ＳＥＣ）により測定した数平均分子量は、２０００であった。また、得られたウレタンプレポリマー（I）は、分子の両末端に、前記一般式（１）で示される構造のうち、ａ、ｂ及びｃが０であり、Ｒ１及びＲ２がメチレン基であり、Ｒ３が水素原子であり、かつＲ４及びＲ５がエチル基である構造、を有していた。
【０１５２】
[合成例３]（ウレタンプレポリマー（II）の合成例）
清浄なフラスコにポリカプロラクトンポリオール（水酸基当量＝１０００）４９６質量部を仕込み、次いで、４，４’−ジフェニルメタンジイソシアネート１８６質量部を仕込み（イソシアネート基当量／水酸基当量＝３．００）、窒素雰囲気下で攪拌しながらそれらを９０℃で３時間反応させることによって分子末端にイソシアネート基を有するウレタンプレポリマーを調製した。
【０１５３】
次いで、前記フラスコ内に、合成例１で調製した１，３−ビス（３−エチル−オキセタン−３−イルメトキシ）−プロパン−２−オールの３１８質量部を仕込み（イソシアネート基当量／水酸基当量＝０．９０）、窒素雰囲気下で攪拌しながら前記分子末端にイソシアネート基を有するウレタンプレポリマーと１，３−ビス（３−エチル−オキセタン−３−イルメトキシ）−プロパン−２−オールとを９０℃で１０時間反応させることによって、ウレタンプレポリマー (II)を調製した。得られたウレタンプレポリマー（II）のサイズ排除クロマトグラフィー（ＳＥＣ）により測定した数平均分子量は、２０００であった。また、得られたウレタンプレポリマー（II）は、分子の両末端に、前記一般式（１）で示される構造のうち、ａ、ｂ及びｃが０であり、Ｒ１及びＲ２がメチレン基であり、Ｒ３が水素原子であり、かつＲ４及びＲ５がエチル基である構造、を有していた。
【０１５４】
[合成例４]（ウレタンプレポリマー（III）の合成例）
清浄なフラスコにポリプロピレングリコール（水酸基当量＝１０００）６４９質量部を仕込み、次いで４，４’−ジフェニルメタンジイソシアネート２４４質量部を仕込み（イソシアネート基当量／水酸基当量＝３．００）、窒素雰囲気下で攪拌しながらそれらを９０℃で３時間反応させることによって分子末端にイソシアネート基を有するウレタンプレポリマーを調製した。
【０１５５】
次いで、下記構造式（２１）の化合物（３−エチル−３−ヒドロキシメチルオキセタン）１０７質量部を仕込み（イソシアネート基当量／水酸基当量＝０．９０）、窒素雰囲気下で攪拌しながら前記分子末端にイソシアネート基を有するウレタンプレポリマーと下記構造式（２１）の化合物とを９０℃で３時間反応させることによって、ウレタンプレポリマー(III)を調製した。得られたウレタンプレポリマー(III)のサイズ排除クロマトグラフィー（ＳＥＣ）により測定した数平均分子量は、２０００であった。
【０１５６】
【化２５】
2007291358.tif 000027
【０１５７】
[合成例５]（ウレタンプレポリマー（IV）の合成例）
清浄なフラスコにポリプロピレングリコール（水酸基当量＝１０００）６４８質量部を仕込み、次いで、４，４’−ジフェニルメタンジイソシアネート２４４質量部を仕込み（イソシアネート基当量／水酸基当量＝３．００）、窒素雰囲気下で攪拌しながらそれらを９０℃で３時間反応させることによって分子末端にイソシアネート基を有するウレタンプレポリマーを調製した。
【０１５８】
次いで、グリシドール１０８質量部を仕込み（イソシアネート基当量／水酸基当量＝０．９０）、窒素雰囲気下で攪拌しながら分子末端にイソシアネート基を有するウレタンプレポリマーとグリシドールとを９０℃で４時間反応させることによって、ウレタンプレポリマー(IV)を調製した。得られたウレタンプレポリマー(IV)のサイズ排除クロマトグラフィー（ＳＥＣ）により測定した数平均分子量は、２０００であった。
【０１５９】
[合成例６]（ウレタンプレポリマー（Ｖ）の合成例）
清浄なフラスコにポリプロピレングリコール（水酸基当量＝１０００）６０１質量部を仕込み、次いで４，４’−ジフェニルメタンジイソシアネート２２７質量部を仕込み（イソシアネート基当量／水酸基当量＝３．００）、窒素雰囲気下で攪拌しながらそれらを９０℃で３時間反応させることによって分子末端にイソシアネート基を有するウレタンプレポリマーを調製した。
【０１６０】
次いで、下記構造式（２２）で示される化合物（３，４−エポキシテトラヒドロベンジルアルコール）１７２質量部を仕込み（イソシアネート基当量／水酸基当量＝０．９０）、窒素雰囲気下で攪拌しながら分子末端にイソシアネート基を有するウレタンプレポリマーと下記構造式（２２）で示される化合物とを９０℃で３時間反応させることによって、ウレタンプレポリマー(Ｖ)を調製した。得られたウレタンプレポリマー(Ｖ)のサイズ排除クロマトグラフィー（ＳＥＣ）により測定した数平均分子量は、２０００であった。
【０１６１】
【化２６】
2007291358.tif 000028
【０１６２】
［実施例１］
密閉型プラネタリーミキサー中に、１００質量部の前記ウレタンプレポリマー（I）、４０質量部のアセトンを仕込み、均一になるまで混合、攪拌した。
次に、５質量部のＣＰＩ−１００Ｐ（ジフェニル−４−（フェニルチオ）フェニルスルホニウム ヘキサフルオロホスフェートのプロピレンカーボネート５０質量％溶液、サンアプロ（株）製）を混合、攪拌することで、紫外線硬化性樹脂組成物を調製した。
【０１６３】
［実施例２］
密閉型プラネタリーミキサー中に、１００質量部の前記ウレタンプレポリマー（II）、４０質量部のアセトンを仕込み、均一になるまで混合、攪拌した。
次に、５質量部のＣＰＩ−１００Ｐを混合、攪拌することで、紫外線硬化性樹脂組成物を調製した。
【０１６４】
［実施例３］
密閉型プラネタリーミキサー中に、５０質量部の前記ウレタンプレポリマー（I）、５０質量部のデナコールＥＸ−２１４Ｌ（１，４−ブタンジオールジグリシジルエーテル、ナガセケムテックス（株）製）を仕込み、均一になるまで混合、攪拌した。
次に、５質量部のＣＰＩ−１００Ｐを混合、攪拌することで、紫外線硬化性樹脂組成物を調製した。
【０１６５】
［実施例４］
密閉型プラネタリーミキサー中に、５０質量部の前記ウレタンプレポリマー（I）、５０質量部のサイラキュアＵＶＲ−６１１０（３，４−エポキシシクロヘキシルメチル−３，４−エポキシシクロヘキシルカルボキシレート、ダウ・ケミカル日本（株）製）を仕込み、均一になるまで混合、攪拌した。
次に、５質量部のＣＰＩ−１００Ｐを混合、攪拌することで、紫外線硬化性樹脂組成物を調製した。
【０１６６】
［実施例５］
密閉型プラネタリーミキサー中に、５０質量部の前記ウレタンプレポリマー（I）、５０質量部のアロンオキセタンＯＸＴ−２２１（ビス[１−エチル（３−オキセタニル）]メチルエーテル、東亜合成（株）製）を仕込み、均一になるまで混合、攪拌した。
次に、５質量部のＣＰＩ−１００Ｐを混合、攪拌することで、紫外線硬化性樹脂組成物を調製した。
【０１６７】
［比較例１］
密閉型プラネタリーミキサー中に、１００質量部の前記ウレタンプレポリマー（III）、４０質量部のアセトンを仕込み、均一になるまで混合、攪拌した。
次に、５質量部のＣＰＩ−１００Ｐを混合、攪拌することで、紫外線硬化性樹脂組成物を調製した。
【０１６８】
［比較例２］
密閉型プラネタリーミキサー中に、５０質量部の前記ウレタンプレポリマー（III）、５０質量部のサイラキュアＵＶＲ−６１１０を仕込み、均一になるまで混合、攪拌した。
次に、５質量部のＣＰＩ−１００Ｐを混合、攪拌することで、紫外線硬化性樹脂組成物を調製した。
【０１６９】
［比較例３］
密閉型プラネタリーミキサー中に、５０質量部の前記ウレタンプレポリマー（III）、５０質量部のデナコールＥＸ−２１４Ｌを仕込み、均一になるまで混合、攪拌した。
次に、５質量部のＣＰＩ−１００Ｐを混合、攪拌することで、紫外線硬化性樹脂組成物を調製した。
【０１７０】
［比較例４］
密閉型プラネタリーミキサー中に、５０質量部の前記ウレタンプレポリマー（III）、５０質量部のアロンオキセタンＯＸＴ−２２１を仕込み、均一になるまで混合、攪拌した。
次に、５質量部のＣＰＩ−１００Ｐを混合、攪拌することで、紫外線硬化性樹脂組成物を調製した。
【０１７１】
［比較例５］
密閉型プラネタリーミキサー中に、１００質量部の前記ウレタンプレポリマー（IV）、４０質量部のアセトンを仕込み、均一になるまで混合、攪拌した。
次に、５質量部のＣＰＩ−１００Ｐを混合、攪拌することで、紫外線硬化性樹脂組成物を調製した。
【０１７２】
［比較例６］
密閉型プラネタリーミキサー中に、５０質量部の前記ウレタンプレポリマー（IV）、５０質量部のサイラキュアＵＶＲ−６１１０を仕込み、均一になるまで混合、攪拌した。
次に、５質量部のＣＰＩ−１００Ｐを混合、攪拌することで、紫外線硬化性樹脂組成物を調製した。
【０１７３】
［比較例７］
密閉型プラネタリーミキサー中に、１００質量部の前記ウレタンプレポリマー（Ｖ）、４０質量部のアセトンを仕込み、均一になるまで混合、攪拌した。
次に、５質量部のＣＰＩ−１００Ｐを混合、攪拌することで、紫外線硬化性樹脂組成物を調製した。
【０１７４】
［比較例８］
密閉型プラネタリーミキサー中に、５０質量部の前記ウレタンプレポリマー（Ｖ）、５０質量部のサイラキュアＵＶＲ−６１１０を仕込み、均一になるまで混合、攪拌した。
次に、５質量部のＣＰＩ−１００Ｐを混合、攪拌することで、紫外線硬化性樹脂組成物を調製した。
【０１７５】
実施例１〜５及び比較例１〜８の紫外線硬化性樹脂組成物の硬化性、柔軟性を、以下に記した方法により評価した。
【０１７６】
[硬化性の評価方法]
実施例１、実施例２、比較例１、比較例５及び比較例７に記載の紫外線硬化性樹脂組成物を、アプリケーターを用いてポリプロピレン板上に１００μｍの厚さで塗布した後、２３℃の環境下に５分間放置することで、該組成物中に含まれるアセトンを揮発させた。
次いで、コンベアタイプの紫外線照射装置ＣＳＯＴ―４０（日本電池（株）製、高圧水銀ランプ使用、強度１２０Ｗ／ｃｍ）を用いて、紫外線照射量が７００〜８００ｍＪ／ｃｍ２となる様に、前記紫外線硬化性樹脂組成物への紫外線照射を行った。その後、温度２３℃及び湿度５０％ＲＨ雰囲気下で７日間養生しフィルムを作製した。
尚、上記の紫外線照射量は、ＵＶチェッカーＵＶＲ−Ｎ１（日本電池（株）製）を用いて３００〜３９０ｎｍの波長域において測定した値に基づく。
【０１７７】
次に、前記フィルムの約１ｇ分を切り取り、その初期質量（ｇ）を精密電子天秤を用いて測定した。
【０１７８】
次に、前記初期質量の測定後のフィルムを、５０℃の条件下で２４時間、酢酸エチル１００ｇ中に浸漬にした。浸漬後、酢酸エチル中のフィルムを、１０７℃の条件下で１時間乾燥させ、次いで精密電子天秤で測定することによって、該フィルムの浸漬後の質量（ｇ）を求めた。
前記フィルムの初期質量と浸漬後の質量と下記式に基づいて、ゲル分率（質量％）を算出した。
【０１７９】
ゲル分率（質量％）＝［浸漬後の質量（ｇ）／初期質量（ｇ）］×１００
【０１８０】
また、実施例３〜５、比較例２〜４、比較例６、及び比較例８に記載の紫外線硬化性樹脂組成物については、アプリケーターを用いてポリプロピレン板上に１００μｍの厚さに塗布した後、コンベアタイプの紫外線照射装置ＣＳＯＴ―４０（日本電池（株）製、高圧水銀ランプ使用、強度１２０Ｗ／ｃｍ）を用いて、紫外線照射量が７００〜８００ｍＪ／ｃｍ２となる様に、前記紫外線硬化性樹脂組成物への紫外線照射を行った。その後、温度２３℃及び湿度５０％ＲＨ雰囲気下で７日間養生しフィルムを作製した。
【０１８１】
次に、前記フィルムの約１ｇ分を切り取り、その初期質量（ｇ）を精密電子天秤を用いて測定した。
【０１８２】
次に、前記初期質量の測定後のフィルムを、５０℃の条件下で２４時間、酢酸エチル１００ｇ中に浸漬にした。浸漬後、酢酸エチル中のフィルムを、１０７℃の条件下で１時間乾燥させ、次いで精密電子天秤で測定することによって、該フィルムの浸漬後の質量（ｇ）を求めた。
前記フィルムの初期質量と浸漬後の質量と上記式に基づいて、ゲル分率（質量％）を算出した。
【０１８３】
［硬化性の評価基準］
前記方法で算出したゲル分率が９０質量％以上である紫外線硬化性樹脂組成物は、硬化性に優れるといえ、実用上好ましい。
【０１８４】
［柔軟性の評価方法］
前記「硬化性の評価方法」の欄で記載した方法と同様の方法で、各紫外線硬化性樹脂組成物からなるフィルムを作製し、該フィルムを両手で１〜１００°の範囲で折り曲げた際の各フィルムの割れの有無を、下記基準で評価した。
【０１８５】
（判定基準）
○・・・９０°以上に折り曲げても割れが発生しない。
×・・・１以上９０°未満の範囲で折り曲げると割れが発生する。
＊・・・硬化が十分に進行せずフィルムを作製することができなかったため、評価できなかった。
【０１８６】
【表１】
2007291358.tif 000029
【０１８７】
【表２】
2007291358.tif 000030
【０１８８】
【表３】
2007291358.tif 000031
【０１８９】
（表１〜３中に示す略号の説明。）
「ＥＸ−２１４Ｌ」：１，４−ブタンジオールジグリシジルエーテル（ナガセケムテックス（株）製、商標：デナコール、エポキシ基当量重量＝１２０ｇ）
「ＵＶＲ−６１１０」：３，４−エポキシシクロヘキシルメチル−３，４−エポキシシクロヘキシルカルボキシレート（ダウ・ケミカル日本（株）製、商標：サイラキュア、エポキシ基当量重量＝１３７ｇ）。
「ＯＸＴ−２２１」：ビス[１−エチル（３−オキセタニル）]メチルエーテル（東亜合成（株）製、商標：アロンオキセタン、オキセタニル基当量重量＝１０７．２ｇ）。
「ＣＰＩ−１００Ｐ」：ジフェニル−４−（フェニルチオ）フェニルスルホニウム ヘキサフルオロホスフェートのプロピレンカーボネートの５０質量％溶液（サンアプロ（株）製）。
【産業上の利用可能性】
【０１９０】
本発明の紫外線硬化性樹脂組成物は、優れた硬化性を示し、優れた柔軟性を有する硬化物を形成することが可能であり、さらに、基材に対し良好な密着性を有する。よって様々な分野に応用可能であり、例えば接着剤及び粘着剤、シーリング剤、レジスト、コーティング剤、インキ、インキ用ビヒクルなどに適用できる。
【図１】
2007291358.tif 000034
【図２】
2007291358.tif 000035
【手続補正書】
【提出日】平成19年8月29日(2007.8.29)
【手続補正１】
【補正対象書類名】特許請求の範囲
【補正対象項目名】全文
【補正方法】変更
【補正の内容】
【特許請求の範囲】
【請求項１】
ポリオール（ａ１）とポリイソシアネート（ａ２）とを反応させて得られる末端にイソシアネート基を有するウレタンプレポリマー（ａ）と、下記一般式（２）で示される化合物（ｂ）とを反応させて得られる下記一般式（１）で示される構造を有するウレタンプレポリマー（Ａ）、及び光カチオン重合開始剤（Ｂ）を含有してなることを特徴とする紫外線硬化性樹脂組成物。
【化１】
2007291358.tif 000036
（前記一般式（１）中のａ、ｂ及びｃがいずれも０であり、Ｒ１及びＲ２がメチレン基であり、Ｒ３が水素原子であり、かつＲ４及びＲ５がエチル基を表す。）
【化２】
2007291358.tif 000037
（前記一般式（２）中のａ、ｂ及びｃがいずれも０であり、Ｒ１及びＲ２がメチレン基であり、Ｒ３が水素原子であり、かつＲ４及びＲ５がエチル基を表す。）
【請求項２】
前記ウレタンプレポリマー（Ａ）が、前記一般式（１）で示される構造を、分子の両末端に有するものである、請求項１に記載の紫外線硬化性樹脂組成物。
【請求項３】
更に、前記ウレタンプレポリマー（Ａ）以外のその他のカチオン重合性化合物（Ｃ）を含有してなる、請求項１に記載の紫外線硬化性樹脂組成物。
【請求項４】
前記その他のカチオン重合性化合物（Ｃ）が、２〜４個のオキセタン環構造を有するオキセタン化合物である、請求項３に記載の紫外線硬化性樹脂組成物。
【請求項５】
請求項１〜４のいずれかに記載の紫外線硬化性樹脂組成物からなる接着剤。
【手続補正２】
【補正対象書類名】明細書
【補正対象項目名】００１８
【補正方法】変更
【補正の内容】
【００１８】
即ち、本発明はポリオール（ａ１）とポリイソシアネート（ａ２）とを反応させて得られる末端にイソシアネート基を有するウレタンプレポリマー（ａ）と、下記一般式（２）で示される化合物（ｂ）とを反応させて得られる下記一般式（１）で示される構造を有するウレタンプレポリマー（Ａ）、及び光カチオン重合開始剤（Ｂ）を含有してなることを特徴とする紫外線硬化性樹脂組成物に関する。
【手続補正３】
【補正対象書類名】明細書
【補正対象項目名】００１９
【補正方法】変更
【補正の内容】
【００１９】
【化１】
2007291358.tif 000038
（前記一般式（１）中のａ、ｂ及びｃがいずれも０であり、Ｒ１及びＲ２がメチレン基であり、Ｒ３が水素原子であり、かつＲ４及びＲ５がエチル基を表す。）
【化２】
2007291358.tif 000039
（前記一般式（２）中のａ、ｂ及びｃがいずれも０であり、Ｒ１及びＲ２がメチレン基であり、Ｒ３が水素原子であり、かつＲ４及びＲ５がエチル基を表す。）